Brevet FR2919856A1 — publié le 20090213

SOLUTIONS DE GRAPHÈNE DESCRIPTION Domaine technique La présente invention se rapporte à un procédé de solubilisation de graphite intercalé et ses applications, notamment pour la fabrication de composites et la purification du graphène. La présente invention se rapporte en particulier à des solutions de 10 graphène et plans de graphènes obtenus par ledit procédé, ainsi qu'à des utilisations de ces solutions et plans de graphène. L'obtention de graphène sous forme de solutions présente un grand intérêt pour leurs applications industrielles, en particulier pour leur mise en forme en vue d'une utilisation donnée. De telles solutions sont en effet 15 facilement utilisables pour déposer des plans de graphène sur un substrat donné, pour former des films de graphène, ou pour élaborer, par imprégnation, des composites renfermant du graphène. Ces solutions ouvrent également la voie à la purification du graphène. Dans la description ci-dessous, les références entre crochets ([ ]) 20 renvoient à la liste des références présentée après les exemples. État de la technique Le carbone est connu pour avoir quatre structures ou familles de structures cristallines uniques : le diamant, le graphite, les fullerènes et les 25 nanotubes de carbone. La structure tubulaire des nanotubes de carbone leur confère des propriétés mécaniques, électriques et chimiques uniques. À ce titre, ils sont couramment utilisés dans les matériaux composites (Schaffer, M. S. P., Windle, A. H., "Fabrication and Characterization of Carbon Nanotube/poly 30 (vinyl alcohol) Composites", Adv. Mater., 11, pp 937-941 (1999) [ref 1]), les piles à combustible à hydrogène (Ye, Y., Ahn, C. C., Witham, C., Fultz, B., Liu, J., Rinzler, A. G., Colbert, D., Smith, K. A., Smalley, R. E., "Hydrogen Absorption And Cohesive Energy Of Single-Walled Carbon Nanotubes", App. Phys. Let, 74, pp 307-2309 (1999) [ref 2],; Liu, C., Fan, Y. Y., Liu, M., Cong, H. T., Cheng, H. M., Dresselhaus, M. S., "Hydrogen Storage ln Single-Walled Carbon Nanotubes At Room Temperature", Science, 286, pp 1127-1129 (1999) [ref 3]; Kong, J., Chapline, M. G., Dai, H., "Functionalized Carbon Nanotubes For Molecular Hydrogen Sensors", Adv. Mater. 13, 1384-1386 (2001) [ref 4]), les supercondensateurs (Aldissi, M.; Schmitz, B.; Lazaro, E.; Bhamidipati, M.; Dixon, B., "Conducting Polymers ln Ultracapacitor Applications", 56.sup.th Annu. Tech. Conf.--Soc. Piast. Eng., (Vol. 2), pp 1197- 1201 (1998) [ref 5]; An, K. H.; Kim, W. S.; Park, Y. S.; Moon, J.-M.; Bae, D. J.; Lim, S. C.; Lee, Y. S.; Lee, Y. H. "Electrochemical Properties Of High-Power Supercapacitors Using Single-Walled Carbon Nanotube Electrodes", Adv. Funct. Mater. 11, pp 387-392 (2001) [ref 6]), la catalyse (Yu, R., Chen, L., Liu, Q., Lin, J., Tan, K. -L., Ng, S. C., Chan, H. S. O., Xu, G.-Q.,Hor, T. S. A. "Platinum Deposition On Carbon Nanotubes Via Chemical Modification", Chem. Mater. 10, pp 718-722 (1998) [ref 7]; (Planeix, J. M.; Coustel, N.; Coq, B.; Brotons, V.; Kumbhar, P. S.; Dutartre, R.; Geneste, P.; Bernier, P.; Ajayan, P. M., "Application Of Carbon Nanotubes As Supports_in Heterogeneous Catalysis", J. Am. Chem. Soc. 116, pp 7935-7936 (1994) [ref 8]) et les composants ou systèmes électroniques de taille nanométrique (Tans, S. J., Verschueren, A. R. M., Dekker, C., "Room-Temperature Transistor Based On A Single Carbon Nanotube", Nature 393, pp 49-52 (1998) [ref 9]; Bachtold, A.; Hadley, P.; Nakanishi, T.; Dekker, C., "Logic Circuits With Carbon Nanotube Transistors". Science 294 pp 1317-1320 (2001) [ref 10]). Cependant, le coût relativement élevé des nanotubes de carbone a freiné considérablement leur utilisation à l'échelle industrielle.En effet, la préparation des nanotubes de carbone s'effectue à l'heure actuelle selon trois procédés : par arc électrique à haute température, par ablation laser, et par des procédés de décomposition catalytique. La méthode par arc électrique utilise deux électrodes en graphite entre lesquelles un arc électrique est établi, l'anode se consume pour former un plasma dont la température peut atteindre 6000 C (Ijima, S. "Hlelical Microtubules of Graphitic Carbon." Nature, 354, 56- 58 (1991) [ref Ill); Ebbeson, T. W., Ajayan, P. M. "Large Scale Synthesis Of Carbon Nanotubes", Nature 358, pp 220-222 (1992) [ref 12]). L'ablation laser consiste à exposer une cible de graphite à un rayonnement laser, de forte énergie, pulsé ou continu. Le graphite est soit vaporisé, soit expulsé en petits fragments de quelques atomes (Saito et al., Chem. Phys. Lett., 1995, 236:419-426 [ref 13]) ; Thess, A.; Lee, R.; Nikolaev, P.; Dai, H.; Petit, P.; Robert, J.; Xu, C.; Lee, Y. H.; Kim, S. G.; Rinzler, A. G.; Colbert, D. T.; Scuseria, G. E.; Tomanek, D.; Fischer, J. E.;_Smalley, R. E., "Crystalline Ropes Of Metallic Carbon Nanotubes". Science 273, pp 483-487 (1996) [ref 14]). La préparation de nanotubes de carbone par décomposition d'hydrocarbures ou de composés oxygénés en présence de métaux de transition supportés a été reportée dans la littérature. La voie la plus étudiée est la décomposition catalytique du méthane principalement sur oxyde de fer (Muradov et al., Int. J. Hydrogen Energy, 1993, 18:211-215 [ref 15]), mais aussi sur Ni/SiO2 (Ishihara et al., Chem. Lett., 1995, 2:93-94 [ref 16]).En conséquence, le prix des nanotubes de carbone est très élevé (de l'ordre de 90 dollars par gramme ou plus) (Oger, G., "French Firm Hopes To Get PR Bounce Out Of Nanotubes In Tennis Rackets", Small Times, Nov. 7, 2001, http://www.smalltimes.com/articles/article display.cfm?ARTICLE ID=267637& p=109) [ref 17]), ce qui limite leur utilisation à des applications de petite envergure, comme les pointes pour microscopie à effet tunnel. Ainsi, la communauté scientifique a développé un intérêt pour un nanomatériau de carbone alternatif qui a des propriétés comparables, mais qui est plus facilement accessible et à moindre coût : le graphène. Le graphène ou plan de base du graphite, longtemps considéré comme un objet virtuel, a récemment acquis une existence réelle depuis les travaux de Novoselov et al. (K. S. Novoselov, A. K. Geim, S. V. Morozov, D. Jiang, Y. Zhang, S. V. Dubonos, I. V. Grigorieva, and A. A. Firsov Electric field effect in atomically thin carbon films , Science, 306, 666-669 (2004) [ref 18]; K. S. Novoselov, A. K. Geim, S. V. Morozov, D. Jiang, M. I. Katsnelson, I. V. Grigorieva, S. V. !Dubonos, A. A. Firsov, Two-dimensional gas of massless Dirac fermions in graphene , Nature, 438, 197 - 200 (2005) [ref 19]) qui décrivent les propriétés électroniques de cet objet singulier. Le graphite est connu pour conduire à des composés d'intercalation (graphite intercalation compounds GIC) avec soit des donneurs soit des accepteurs d'électrons. ( Synthesis of graphite intercalation compounds , A. Hérold in Chemical physics of intercalation, A.P. Legrand et S. Flandrois Eds, NATO ASI Series, series B, Vol. 172, pp. 3-45 (1987) [ref 20]) Des composés ternaires, de formule M(THF)C24 ont été obtenus dès 1965 par réduction du graphite par un sel d'alcalin d'une molécule polyaromatique, dans le THF. (C. Stein, J. Poulenard, L. Bonnetain, J. Golé, C.R. Acad. Sci. Paris 260, 4503 (1965) [ref 21]). Depuis 2004 et la publication de Novesolov et coll., le monde de la physique se passionne pour les propriétés électroniques du graphène ou plan isolé de graphite (Electric field effect in atomically thin carbon films, Novoselov et coll. Science 306, 666 (2004) [ref 22]). La méthode d'exfoliation par cisaillement de Novesolov et coll. ne permet d'obtenir que quelques plans isolés. De plus ces plans sont stabilisés sur une surface, ce qui empêche de les manipuler ultérieurement, en les intégrant à une matrice par exemple. Cependant, il n'existe actuellement aucune méthode de solubilisation du graphite, et les solutions de graphène en tant que telles restent à ce jour encore élusives. Quelques tentatives de solubilisation ont été rapportées principalement par fonctionnalisation du graphite (Chakraborty et al., Functionalization of potassium graphite , Angew. Chem. Int. Ed., 46, 4486- 4488 (2007) [ref 23]) ou d'oxyde de graphite. (Niyogi, S.; Bekyarova, E.; ltkis, M. E.; McWilliams, J. L.; Hamon, M. A.; Haddon, R. C., "Solution Properties of Graphite and Graphene", J. Am. Chem. Soc., 128, 7720-7721 (2006) [ref 24] ; McAllister, M. J.; Li, J.-L.; Adamson, D. H.; Schniepp, H. C.; Abdala, A. A.; Liu, J.; Herrera-Alonso, M.; Milius, D. L.; Car, R.; Prud'homme, R. K.; Aksay, I. A., "Single Sheet Functionalized Graphene by Oxidation and Thermal Expansion of Graphite", Chem. Mater., 2007; ASAP Article [ref 25] ). Ces méthodes présentent toutefois l'inconvénient que les plans de graphite obtenus sont fonctionnalisés et dénaturés. Il existe donc un réel besoin d'un procédé de solubilisation du graphite palliant ces défauts, inconvénients et obstacles de l'art antérieur, en particulier d'un procédé permettant d'obtenir des solutions de graphène facilement utilisables pour la mise en forme du graphène pour une utilisation donnée, de réduire les coûts de fabrication de matériaux composites et d'améliorer l'accessibilité du graphène en grande quantité et de pureté élevée. Description de l'invention La présente invention a précisément pour but de répondre à ce besoin en fournissant un procédé de solubilisation du graphite caractérisé en ce qu'il comprend les étapes suivantes réalisées sous atmosphère inerte: a) Réduction du graphite par un métal alcalin pour conduire à un composé d'intercalation du graphite; et b) Exposition dudit composé d'intercalation du graphite à un solvant polaire aprotique pour conduire à une solution de graphène réduit. Selon l'invention, le métal alcalin peut être tout métal alcalin permettant de mettre en oeuvre la présente invention. Il peut être choisi par exemple dans le groupe comprenant le lithium, le sodium, le potassium, le rubidium et le césium. Plus particulièrement, le métal alcalin peut être le lithium, le sodium ou le potassium. De préférence, le métal alcalin est le potassium. Par réduction par un métal alcalin on entend dans la présente une réduction dans laquelle un métal alcalin est impliqué. Ainsi, la réduction peut se faire directement. en présence d'un métal alcalin, par exemple en phase vapeur. Des méthodes de réduction en présence d'un métal alcalin sont bien connues dans l'art. L'homme du métier saura identifier les conditions opératoires adéquates pour mettre en oeuvre un procédé de réduction en présence d'un métal alcalin, par exemple en phase vapeur. Notamment, l'homme du métier pourra s'inspirer des méthodes décrites dans Synthesis of graphite intercalation compounds , A. Hérold in Chemical physics of intercalation, A.P. Legrand et S. Flandrois Eds, NATO ASI Series, series B, Vol. 172, pp. 3-45 (1987) par exemple [ref 20]. Dans un autre mode de réalisation, la réduction se fait en présence d'un sel de métal alcalin obtenu à partir d'un métal alcalin. Par exemple, la réduction peut se faire en présence d'un sel polyaryl alcalin de formule A+B-, dans laquelle A+ représente un cation d'un ion alcalin, et B- représente un anion d'un composé polyaromatique.De tels sels polyaryl alcalin et leur procédé de fabrication sont décrits par exemple dans (C. Stein, J. Poulenard, L. Bonnetain, J. Golé, C.R. Acad. Sci. Paris 260, 4503 (1965) [ref 21]; Synthesis of graphite intercalation compounds , A. Hérold in Chemical physics of intercalation, A.P. Legrand et S. Flandrois Eds, NATO ASI Series, series B, Vol. 172, pp. 3-45 (1987) [ref 20]; F. Béguin et R. Setton New ternary lamellar compounds of graphite, Carbon 13, 293-)295 (1975) [ref 41]. Selon un mode de réalisation, le composé polyaromatique est choisi dans le groupe comprenant le naphtalène, la benzophénone, la fluorénone, la benzoquinone et l'anthraquinone. Dans un mode de réalisation particulier, le composé polyaromatique est le naphtalène. Dans un mode de réalisation particulier, le sel polyaryl alcalin est un sel polyaryl de potassium (c'est-à-dire, un sel de formule A+B-, dans laquelle A+ représente K+). Avantageusement, le sel polyaryl alcalin de formule A+13-, est un sel de potassium de naphthalene (Naph- K+). Dans un autre mode de réalisation, la réduction se fait par électrochimie où le graphite est utilisé comme cathode et le métal alcalin se présente sous la forme d'un sel d'alcalin. La réduction électrochimique du graphite est accompagnée de l'insertion des ions alcalins présents dans la solution. Par composé d'intercalation du graphite ou GIC pour Graphite Intercalation Compound on entend dans la présente un composé comprenant au moins deux plans individuels de graphène chargés négativement ou positivement et intercalés par des contre ions positifs ou négatifs. Les sels d'alcalins de graphite sont un cas particulier de GIC ou les plans de graphène sont chargés négativement et les contre-ions sont des ions alcalins. Le GIC peut se présenter sous la forme d'un composé binaire de formule MCX où M représente un contre-ion positif d'un métal alcalin (M+), et x représente un nombre entier compris entre 6 et 200. En particulier, le métal alcalin peut être le potassium. Par exemple, le GIC peut être un composé binaire de formule KC8. Dans un autre mode de réalisation, Le GIC peut se présenter sous la forme d'un composé ternaire de formule M(Solv)yCx dans laquelle M est un ion métallique alcalin (M+), Solv est une molécule de solvant aprotique, x représente un nombre entier compris entre 6 et 200, et y représente un nombre entier compris entre 0 et 4. La molécule de solvant peut être une molécule d'un solvant aromatique (par exemple le benzène ou le toluène) ou nucléophile (par exemple, un solvant dont la structure contient au moins un atome d'oxygène comme le THF). Par exemple, le GIC peut être un composé ternaire de formule K(THF)C24 ou K(THF)2C24. Par graphène réduit , on entend dans la présente un ou plusieurs plans de graphène individuel(s) chargé(s) négativement. La charge négative est délocalisée sur les atomes de carbone formant le plan de graphène. Selon un mode de réalisation particulier, l'étape de réduction a) se fait en présence d'un ;solvant. Par exemple, le solvant peut être un solvant nucléophile. Par exemple, le solvant nucléophile peut être un solvant aprotique dont la structure contient au moins un atome d'oxygène, en particulier le THF. Selon un mode de réalisation particulier, le composé d'intercalation du graphite se présente sous la forme d'un composé binaire de formule MCX où M représente un contre-ion positif d'un métal alcalin (M+), et x représente un nombre entier compris entre 6 et 200. En particulier, le métal alcalin peut être le potassium. Par exemple, le composé d'intercalation du graphite peut être un composé binaire de formule KC8. Selon un mode de réalisation particulier, le composé d'intercalation du graphite se présente sous la forme d'un composé ternaire de structure M(Solv)yCx dans laquelle M est un ion métallique alcalin, Solv est un solvant nucléophile dont la structure contient au moins un atome d'oxygène, x représente un nombre entier compris entre 6 et 200, et y représente un nombre entier compris entre 0 et 4. En particulier, le métal alcalin est le potassium, le solvant est le THF et le composé d'intercalation du graphite est un composé ternaire de structure K(THF)yCx dans laquelle x représente un nombre entier compris entre 6 et 200, et y représente un nombre entier compris entre 0 et 4. Dans un mode de réalisation particulier, le composé d'intercalation du graphite est un composé ternaire de structure K(THF)C24 ou K(THF)2C24. Selon un mode de réalisation particulier, l'étape de réduction est choisie dans le groupe comprenant la réduction par un métal alcalin en phase vapeur suivie d'une exposition à un solvant aprotique, la réduction électrochimique et la réduction par un sel polyaryl alcalin dans un solvant aprotique. Par exemple, le solvant peut être un solvant aromatique, tel que le benzène ou le toluène. Le solvant peut être un solvant aprotique dont la structure contient au moins un atome d'oxygène comme le THF. Selon un mode de réalisation particulier, l'étape de réduction a) comprend l'addition au graphite, sous atmosphère inerte, d'un sel polyaryl alcalin de formule A+B dans laquelle : A+ représente un cation d'un ion alcalin, et B- représente un anion d'un composé polyaromatique. Selon un mode de réalisation, le composé polyaromatique est choisi dans le groupe comprenant le naphtalène, la benzophénone, la fluorénone, la benzoquinone et l'arithraquinone. Selon un mode de réalisation particulier, le solvant polaire aprotique utilisé dans l'étape de mélange b) a une constante diélectrique de 25 à 200. Par exemple, le solvant polaire aprotique peut être la N-méthylpyrrolidone ou le sulfolane. Dans un mode de réalisation particulier, le solvant polaire aprotique est la N-méthylpyrrolidone (NMP). Selon un mode de réalisation particulier, l'étape de mélange b) est effectuée à une température de -22 à 202 C. Par exemple, l'étape de mélange b) est effectuée à une température de 20 à 25 C. D'une manière générale, le procédé de l'invention, en particulier l'étape de mélange b), peut être mis en oeuvre avec ou sans agitation. Lorsqu'un système dl'agitation est utilisé, il peut s'agir d'un système d'agitation mécanique, magnétique ou par sonication. Dans un mode de réalisation particulier, le procédlé est effectué sous agitation mécanique. Dans un autre mode de réalisation, le procédé est effectué sous agitation magnétique. Selon un mode particulier de mise en oeuvre du procédé de la présente invention, on peut appliquer après l'étape (a) et avant l'étape (b), une étape (a1) de filtration. Par exemple, lorsque l'étape (a) du procédé implique une réduction en présence d'un sel de métal alcalin obtenu à partir d'un métal alcalin, la filtration peut permettre de séparer la phase liquide (par exemple une solution de K+Napht- dans du THF) de la phase solide comprenant le composé d'intercalation du graphite et éventuellement du graphite non réduit. Le graphite intercalé avec un métal alcalin ainsi obtenu peut être rincé une ou plusieurs fois avec un solvant adéquat. Par exemple, après l'étape de filtration (a1), le composé d'intercalation du graphite peut être rincé avec le même solvant utilisé lors de l'étape (a), notamment le THF. Le composé d'intercalation du graphite ainsi rincé peut être éventuellement séché avant l'étape (b). Selon un mode de réalisation particulier, le procédé comprend en outre une étape de centrifugation (b1), celle-ci permettant de séparer toute fraction non dissoute de la solution de graphène réduit après l'étape (b). L'homme du métier saura déterminer les conditions de centrifugation adéquates pour obtenir une solution de graphène réduit limpide, c'est-à-dire ne comprenant pas d'agrégats détectables. Par exemple, la centrifugation peut être effectuée entre 100 et 200000 g , pendant 0.1 à 24 heures. Dans un mode de réalisation particulier, l'étape de centrifugation est effectuée à 2800 g pendant 1 heure. Selon un mode de réalisation, la présence d'agrégats dans la solution au cours de la centrifugation est vérifiée à l'eeil nu. Ainsi, un échantillon de la solution peut être prélevé à différents intervalles dans l'étape de centrifugation pour déterminer lorsque celle-ci aura permis d'obtenir une solution limpide REF. BREDEMA :101738/FR FR 07 05803 /10/2007 10 (c'est-à-dire sans agrégats visibles à l'oeil nu). L'examen à l'oeil nu permet de détecter des agrégats éventuels ayant une taille minimale de l'ordre du 10ième de millimètre (100 microns). Selon un mode de réalisation, la présence d'agrégats dans la solution au cours de la centrifugation est vérifiée par microscope optique. Ainsi, un échantillon de la solution peut être prélevé à différents intervalles dans l'étape de centrifugation pour déterminer lorsque celle-ci aura permis d'obtenir une solution limpide (c'est-à-dire sans agrégats visibles au microscope optique). L'examen au microscope optique permet de détecter des agrégats éventuels ayant une taille minimale de l'ordre du micron. Dans un mode de réalisation particulier, l'échantillon de la solution peut être analysé au microscope optique avec un grossissement de 20 à 100. Selon un mode de réalisation particulier, le procédé comprend en outre une étape d'évaporation du solvant polaire aprotique. Selon un mode de réalisation particulier, le procédé comprend en outre une étape de dépôt de plans de graphène réduit sur un substrat donné. De préférence, ce dépôt est effectué sous atmosphère inerte. Une fois le dépôt effectué et le solvant éliminé, le substrat peut être exposé à l'air librement : les plans de graphène sont alors en interaction avec la surface et restent stabilisés sur la surface après réoxydation vers l'état neutre (voir Figure 3). Le dépôt de graphène peut se faire par simple dépôt d'une quantité de solution de graphène sur un substrat, suivi de l'évaporation du solvant polaire aprotique utilisé dans l'étape (b) afin d'isoler les plans de graphène. Par exemple, la solution de graphène réduit de l'invention peut être déposée sur un substrat donné, et le solvant évaporé sous atmosphère inerte. Des plans de graphène déposés sur le substrat peuvent ainsi être obtenus, une fois le solvant polaire aprotique évaporé. Le dépôt de graphène peut également être effectué par dépôt par application, par exemple avec un pinceau ou autre instrument permettant le dépôt d'un film de solution de graphène sur un substrat donné. Le dépôt de graphène peut également être effectué par dépôt par trempage ( dip-coating ). Par exemple, le substrat peut être trempé dans la solution de graphène un certain temps afin de permettre l'adsorption des plans de graphène sur la surface du substrat. Le substrat est ensuite retiré de la solution, de préférence à une vitesse uniforme pour obtenir un revêtement uniforme. Le dépôt de graphène peut également être mis en oeuvre par dépôt à la tournette ( spin coating ). Par exemple, une goutte de solution de graphène peut être déposée sur un substrat en rotation, éventuellement à haute température. De préférence, la vitesse de rotation est maintenue constante durant le processus de façon à obtenir un dépôt uniforme. De telles méthodes sont connues de l'homme du métier, qui saura adapter les conditions de mise en oeuvre en fonction des paramètres tels que la nature du substrat, les interactions entre le substrat et les plans de graphène, la mouillabilité du substrat par le solvant, et autres paramètres dont l'homme du métier reconnaîtra la pertinence. Les substrats susceptibles d'être utilisés comprennent de manière non exhaustive les céramiques, les métaux, le verre, la silice, le mica, et/ou les plastiques. Les étapes a) et b) du procédé sont toujours effectuées sous atmosphère inerte. Par atmosphère inerte , on entend par la présente un gaz ou un mélange gazeux qui ne favorise pas la ré-oxydation des plans de graphène réduit en plans de graphène neutre. Par exemple, le procédé est conduit sous atmosphère gazeuse dépourvue d'oxygène. En particulier, le procédé peut être effectué sous atmosphère d'argon ou d'azote. Ainsi, la présente invention fournit également du graphène susceptible d'être obtenu par un procédé selon l'invention. Par exemple, les plans de graphène peuvent être déposés sur un substrat ou mélangés à un autre matériau. La présente invention concerne également l'utilisation du graphène ou solutions de graphène susceptibles d'être obtenus par le procédé de l'invention pour la préparation de matériaux composites. Selon un mode de réalisation, le matériau composite est obtenu par un procédé comprenant une étape de mélange d'une solution de graphène et d'une solution de polymère ou d'un mélange de polymères. Selon un mode de réalisation, le matériau composite est obtenu par un procédé comprenant une étape de polymérisation in situ d'un monomère ou mélange de monomères dans une solution de graphène. De tels polymères et leur procédé de fabrication sont décrits par exemple dans Matyjaszewski, K. ; Eds. ; Advances in Controlled/Living Radical Polymerization, (American Chemical Society 2003) [ref 26]; Hsieh, H. L. ; Quirk, R. P. ; Eds. ; Anionic Polymerization Principles and Practical Applications, (Marcel Dekker 1996) [ref 27] ; Matyjaszewski, K.; Davies, T. P; Eds.; Handbook of Radical Polymerization, (Wiley-Interscience 2002) [ref 28] ou Fontaine, L. ; Initiation à la Chimie et à la Physico-Chimie Macromoléculaires (Groupe Français d'Etudes et d'Applications des Polymères volume 12 (Chapitre 3)) [ref 29]. Selon un mode de réalisation, le matériau composite est obtenu par un procédé comprenant une étape de polymérisation-greffage d'un ou plusieurs monomères saur un ou plusieurs plans de graphène. Des méthodes de polymérisation-greffage sont bien connues dans l'art. L'homme du métier saura identifier des conditions opératoires adéquates pour mettre en oeuvre un procédé de polymérisation-greffage d'un monomère sur un ou plusieurs plans de graphène. Selon un mode de réalisation particulier, le graphène est fonctionnalisé par une ou plusieurs greffes de groupements fonctionnels avant son association avec le(s) polymère(s). Dans ce contexte, on entend par association la combinaison du graphène greffé avec le(s) polymère(s) par simple mélange, par polymérisation in situ d'un monomère ou mélange de monomères dans une solution de graphène greffé, ou par polymérisation-greffage d'un ou plusieurs monomères sur un ou plusieurs plans de graphène greffé. La fixation desdits groupements fonctionnels sur le graphène peut être réalisée par tout procédé approprié de chimie organique connu de l'homme du métier, notamment ceux décrits dans les références 23 et/ou 31. II peut s'agir par exemple de greffes de groupes polyéthylène glycol, ou de groupes acide. Ces greffes peuvent (i) permettre une fonctionnalisation des plans de graphène isolés, (ii) augmenter les interactions entres les plans de graphène (Liaisons de type Van der Waals, liaisons hydrophobes ou liaisons hydrogène), et/ou (iii) augmenter les interactions entre les plans de graphène et le(s) polymère(s) au(x)quel(s) ils sont associés, et peuvent présenter l'avantage de renforcer les matériaux composés comprenant ces plans de graphène. Selon l'invention, le polymère peut être tout polymère permettant de mettre en oeuvre la présente invention. Il peut être choisi par exemple dans le groupe comprenant le polystyrène ; les polyoléfines, par exemple le polyéthylène, le polypropylène, les poly(alpha-oléfine)s, le polyisobutène et le polypropylène ; les polyéthers ; les polyesters ; les polyamides ; les polyacrylamides ; les polyacrylates ; les polysilanes ; les polysiloxanes. Selon l'invention, le polymère peut être un copolymère à blocs linéaire ou un copolymère statistique. L'homme du métier saura identifier des conditions opératoires adéquates et le ou les polymères à utiliser pour réaliser un matériau composite ayant les propriétés requises/désirées. Notamment, l'homme du métier pourra s'inspirer des méthodes décrites dans FR 04/05120 [ref 42] et/ou WO 2006/136715 [ref 43] qui décrivent la préparation de matériaux composites à partir de nanotubes de carbone et de polymères ou mélanges de polymères. L'homme du métier saura adapter les méthodes décrites dans ces documents pour réaliser la préparation de matériaux composites à partir de graphène susceptible d'être obtenu par le procédé de la présente demande. Le (ou les) polymère(s) peu(ven)t êtresélectionné(s) de façon à optimiser les interactions de surface graphène/polymère, et à permettre une meilleure dispersion du graphène dans la matrice polymère. De tels matériaux peuvent être utilisés, par exemple, dans des formulations de peintures ou de solvants, dans des revêtements, ou comme additifs ou matériaux anti-statiques. Par copolymère à blocs , on entend dans la présente un polymère séquencé comprenant plus d'une espèce de monomère. Dans un copolymère à blocs, des monomères identiques sont groupés. De tels polymères et leur procédé de fabrication sont décrits par exemple dans Matyjaszewski, K. ; Eds. ; Advances in Controlled/Living Radical Polymerization, (American Chemical Society 2003) [ref 26] ou Hsieh, H. L. ; Quirk, R. P. ; Eds. ; Anionic Polymerization Principles and Practical Applications, (Marcel Dekker 1996) [ref 27]. Par copolymère statistique , on entend dans la présente un polymère dans lequel les différents monomères se mélangent en fonction de la réactivité et de la concentration de ceux-ci. De tels polymères et leurs procédés de fabrication sont décrits par exemple dans Matyjaszewski, K.; Davies, T. P; Eds.; Handbook of Radical Polymerization, (Wiley-Interscience 2002) [ref 28] ou Fontaine, L. ; Initiation à la Chimie et à la Physico-Chimie Macromoléculaires (Groupe Français d'Etudes et d'Applications des Polymères volume 12 (Chapitre 3)) [ref 29]. Selon l'invention, lorsqu'il s'agit d'un copolymère à blocs, il peut s'agir par exemple d'un copolymère diblocs synthétisé par exemple par polymérisation radicalaire contrôlée ou par polymérisation anionique vivante ou par polymérisation cationique vivante ou un copolymère statistique synthétisé par polymérisation radicalaire contrôlée ou polymérisation radicalaire non contrôlée. La polymérisation radicalaire contrôlée (PRC) est une méthode de choix pour préparer des polymères et copolymères bien définis avec des masses molaires modulables et des indices de polymolécularité faibles. Des techniques utilisables dans la présente invention sont décrites par exemple dans Matyjaszewski, K.; Davies, T. P; Eds.; Handbook of Radical Polymerization, (Wiley-Interscience 2002) [ref 28]. On entend par polymérisation vivante une polymérisation dans laquelle il n'y a ni réactions de terminaison, ni réactions de transfert, et où les chaînes de polymères continuent à croître tant qu'il reste des molécules de monomères à ajouter aux chaînes. Selon l'invention, la polymérisation vivante peut être cationique ou anionique. De tels procédés sont décrits par exemple dans Matyjaszewski, K. ; Eds. ; Cationic Polymerizations Mechanisms, Synthesis, and Applications, (Marcel Dekker 1996) [ref 30] ou Hsieh, H. L. ; Quirk, R. P. ; Eds. ; Anionic Polymerization Principles and Practical Applications, (Marcel Dekker 1996) [ref 27]. Les monomères peuvent être introduits en totalité pendant l'étape de polymérisation. Ils peuvent également être introduits séparément ou en mélange, en continu ou en discontinu. Un supplément de monomère peut également être introduit en fin de polymérisation afin d'obtenir la composition souhaitée en polymère. Les adjuvants éventuellement incorporés lors des procédés de polymérisation classiques sont utilisables selon le procédé de l'invention. Ainsi, on peut utiliser des initiateurs, des agents de transfert de chaînes, des catalyseurs, des antioxydants et des lubrifiants connus de l'homme du métier. Selon un mode de réalisation particulier, le procédé peut comprendre en outre une étape dans laquelle le graphène est fonctionnalisé par une ou plusieurs greffes de groupements fonctionnels. La fixation desdits groupements fonctionnels sur le graphène peut être réalisée par tout procédé approprié de chimie organique connu de l'homme du métier. Des procédés utilisables pour fixer ou former lesdits groupements fonctionnels sur ledit graphène sont décrits par exemple dans les documents tels que Chakraborty et al., Angew. Chem. Int. Ed., 2007, 46, 4486-4488 [ref 23] ou Stankovitch et al., Nature, 2006, 442, 282-286 [ref 31]. Il peut s'agir par exemple de greffes de groupes polyéthylène glycol, ou de groupes acide. Ces greffes peuvent (i) permettre une fonctionnalisation des plans de graphène isolés, et/ou (ii) augmenter les interactions entre les plans de graphène (Liaisons de type Van der Waals, liaisons hydrophobes ou liaisons hydrogène), et peuvent présenter l'avantage de renforcer les matériaux composés comprenant ces plans de graphène. Selon un mode de mise en oeuvre particulier, le graphène et /ou la solution de graphène susceptible d'être obtenu par le procédé de l'invention peut être utilisé pour la fabrication de composants électroniques ou microélectroniques, tels que les condensateurs ou les transistors. Selon un mode de mise en oeuvre particulier, le graphène et /ou la solution de graphène susceptible(s) d'être obtenu(s) par le procédé de l'invention peu(ven)t être utilisé(s) pour la fabrication de nanotubes de carbone. En effet, le procédé de l'invention permet d'obtenir des solutions de graphène réduit, c'est-à-dire des solutions de plans de graphène chargés négativement. Ces charges négatives sur la surface des plans de graphène empêchent la courbure des plans du fait des répulsions électrostatiques. Ainsi, si les solutions sont oxydées (par exemple par exposition à l'air), les plans de graphène perdent leur charge électrique et reviennent à l'état neutre. La forme plane est alors un équilibre instable qui se rompt spontanément au profit d'une forme enroulée (les nanoscrolls ). Ainsi, des nanotubes de carbones peuvent :être obtenus par oxydation des solutions de graphène décrites dans la présente demande, par exemple par exposition à l'air. Les nanotubes de carbone peuvent être multi-paroi. Le matériau de départ, le graphite, étant abondant, les nanotubes obtenus par ce procédé ont la particularité d'être beaucoup moins chers que ceux obtenus par les voies conventionnelles (ablation laser, arc électrique). Selon un mode de réalisation particulier de l'utilisation du graphène ou solutions de graphène pour la préparation de matériaux composites, le matériau composite peut comprendre, en plus des particules de graphène, d'autres matériaux conventionnellement utilisés dans les matériaux composites. Par exemple, le matériau composite peut contenir, outre le graphène susceptible d'être obtenu par le procédé de la présente invention, des nanotubes de carbone. Ces nanotubes de carbones peuvent être obtenus par les voies conventionnelles de fabrication, par exemple par ablation laser et/or arc électrique. Ils peuvent se présenter sous la forme d'une solution dans un solvant polaire aprotique, telle que décrit dans les documents Pénicaud et al., Spontaneous dissolution of a single-wall carbon nanotube sait , J. Am. Chem. Soc., 127, 8-9, (2005) [ref 32] ; WO 2005/073127 [ref 33]. Ou bien, ils peuvent être obtenus à partir du procédé de la présente invention, par réoxydation des solutions de graphène pour former des nanoscrolls . Les charges entrant dans la composition desdits matériaux composites, y compris le graphène susceptible d'être obtenu par le procédé de la présente invention, peuvent être de dimension nanométrique et/ou micrométrique. On entend dans la présente demande par matériau de dimension nanométrique un matériau dont la taille est de quelques nanomètres dans au moins une des dimensions de l'espace. Par exemple, la taille du matériau dans au moins une des dimensions de l'espace est comprise entre 1 et 20 nm, de préférence entre 1 et 2 nm. On entend dans la présente demande par matériau de dimension micrométrique un matériau de taille comprise entre 1 et 100 microns. Le matériau composite peut comprendre des charges de dimension micrométrique uniquement, ou nanométrique uniquement, ou un mélange de charges micro- et nanométriques (voir par exemple FR 2 873 381 [ref 34] où des matériaux composites comprenant des charges nano- et des charges micrométriques dans le même matériau sont décrits). Le procédé décrit dans la présente résout les problèmes majeurs actuels au développement de la recherche dans le domaine du graphène : le manque d'échantillons et les difficultés d'applications. Depuis 2004, le graphène a conduit à de très nombreux travaux du fait de l'intérêt suscité par ses propriétés électroniques. [ref 18, ref 19] La grande majorité de ces travaux, cependant, est théorique du fait de la difficulté à préparer des échantillons. D'autre part, des premières pistes vers des matériaux composites ont été rapportées, par réduction d'oxyde de graphite. (Stankovitch et al., Nature, 2006, 442, 282-286 [ref 31]). Les inventeurs de la présente sont les tout premiers à avoir réalisé un procédé de dissolution du graphite. D'un point de vue industriel, il est clair que cette possibilité d'obtenir des solutions de graphène est une donnée importante dans l'industrie des nanotechnologies et des matériaux composites car elle est cruciale pour le bon développement des progrès techniques dans ce domaine. Dans un mode de mise en oeuvre particulier, les inventeurs de la présente ont réussi pour la première fois à obtenir l'exfoliation spontanée de graphite intercalé par dissolution dans la NMP. Cette découverte ouvre ainsi deux voies prometteuses pour le domaine du graphène : la disponibilité de solutions de plans de graphène ouvre de vastes perspectives pour la préparation de matériaux composites par mélange avec des polymères ou polymérisation in situ dans la solution de graphène. Les dépôts de plans de graphène sur un substrat, facilement faisables à grande échelle grâce à la présente découverte, peuvent désormais devenir une routine et permettre une véritable exploration de l'électronique du graphène moyennant des dépôts contrôlés par auto-assemblage, dépôt sous champ, etc.... Comme illustré dans l'Exemple 1 qui suit, un GIC ternaire de formule K(THF)yCx a été obtenu en réduisant du graphite dans une solution du sel de naphtalène de potassium (K+Naph") dans le THF, sous atmosphère inerte. Le GIC ainsi obtenu, a été isolé par filtration, rincé et séché, et a été dissout dans la N-méthyl pyrrolidone (NMP). Après élimination des agrégats insolubles par centrifugation, une solution est obtenue. Cette solution de couleur rouge est constituée de plans de graphène réduit, dissous dans le solvant considéré. Si cette solution est exposée à l'air, elle vire rapidement au jaune paille puis, en l'espace de quelques jours, devient incolore. Cette découverte va à l'encontre des préjugés de l'art selon lesquels l'homme du métier considérait le graphite comme un matériau trop stable pour être dissous en solution. L'originalité du procédé de la présente demande réside en partie à avoir pensé à essayer de dissoudre les composés d'intercalation du graphite dans des solvants polaires. En plus de trente ans de recherches expérimentales sur le graphène, ceci n'avait jamais été envisagé ou considéré viable. Par séchage de ladite solution de graphène dans la NMP sur un substrat, toujours sous atmosphère inerte, un dépôt de plans graphitiques (plans de graphène réduit) est obtenu. Ceux-ci peuvent trouver des applications dans le domaine de l'électronique ou optoélectronique. Après séchage, ce dépôt peut être exposé à l'air. La Figure 3 représente une image de microscopie à effet tunnel (STM) de basse résolution de la solution dans le NMP, séchée et oxydée. On observe de petites plaquettes déposées sur le substrat. Ces plaquettes ont des angles caractéristiques multiples de 30 que l'on attend si l'on tente de couper un plan de graphène selon une rangée d'atomes de carbone. De plus, les mesures de hauteur montrent une majorité d'objets avec une hauteur de 0. 35 nm et quelques-uns avec des hauteurs double ou triples. Cela correspond exactement à la hauteur attendue, la distance interplans dans le graphite étant de 0.34 nm. (Bernai, J. D. , Proc. Roy. Soc., A, 106, 749, (1924) [ref 35] ; Freise, E.J. Structure of graphite , Nature (London) 193, 671-672, (1962) [ref 36]). Un plan de graphène, isolé, dans un environnement symétrique tel qu'une solution, est intrinsèquement instable. Par environnement symétrique , on entend que les deux faces du plan de graphène sont équivalentes en ce qu'elles "voient" la même chose. Par contraste, un plan de graphène déposé sur un substrat a deux faces inéquivalentes: l'une est en contact avec le substrat, l'autre est en contact avec le fluide (gaz ou solution) au-dessus ou avec le vide si l'ensemble est sous vide. Ainsi, sous l'action des forces de van der Waals, le plan de graphène se courbe spontanément pour conduire à des nanoscrolls ou nanotubes de carbone en spirale. (Viculis et al., A chemical route to carbon nanoscrolls , Science, 299, 1361 (2003) [ref 37]) Après réduction avec le potassium, les plans graphitiques sont chargés négativement, ce qui empêche la courbure du fait des répulsions électrostatiques. Si on laisse se réoxyder les solutions, les plans de graphène perdent leur charge électrique et reviennent à l'état neutre. La forme plane est alors un équilibre instable qui se rompt spontanément au profit d'une forme enroulée (les nanoscrolls ). Ainsi, une fois déposés sur un substrat, les plans graphéniques peuvent être réoxydés et revenir à l'état neutre : ils sont stabilisés par interaction avec la surface (comme dans le cas de l'exfoliation mécanique [ref 18 et 19]). Les photos de STM sont conclusives de ce point de vue (Figure 3) : on observe beaucoup d'objets dont l'épaisseur est exactement celle attendue pour un seul plan graphénique (0.34 nm par référence à l'espacement interplan du graphite). Quelques objets plus épais montrent des épaisseurs doubles (0.7 nm) ou triples (1.05 nm), correspondant respectivement à deux ou trois plans graphitiques. Pour résumer, les charges négatives sur les plans de graphène empêchent l'enroulement des plans sur eux-mêmes, du fait des répulsions électrostatiques. Ainsi, les solutions de graphène susceptibles d'être obtenues par le procédé de la présente invention sont stables. La communauté scientifique et industrielle disposera donc avec ces solutions, non plus de quelques plans isolés sur une surface, mais d'une quantité illimitée de plans de graphène dissous dans un solvant adéquat (par exemple la NMP). Si au contraire, les solutions sont exposées à l'air, les plans de graphène se réoxyclent, redeviennent neutres et conduisent à l'obtention de nanotubes multiparois par enroulement des plans ( nanoscrolls ). Le procédé de la présente invention conduit donc de manière très avantageuse à l'obtention, à notre connaissance pour la première fois, de véritables solutions de plans de graphène isolés. Ces solutions ont un potentiel extraordinaire au vu de l'intense activité de recherche mondiale qui existe sur le sujet du graphène depuis 2004 (Novoselov et al., Electric field effect in atomically thin carbon films , Science 306, 666 (2004) [ref 22]). La méthode de Novesolov et al. consiste en effet à obtenir quelques plans de graphène sur une surface par un procédé original de cisaillement du graphite, ces plans étant stabilisés sur une surface, ce qui rend difficile leur manipulation ultérieure, leur intégration à une matrice par exemple. En revanche, comme l'homme du métier peut le constater à la lecture de la présente description, un des principaux avantages de la présente invention est la simplicité de mise en oeuvre du procédé, ainsi que son habilité à fournir, au contraire, des quantités illimitées de plans de graphène réduit. Ces plans de graphène ont en outre la particularité qu'ils peuvent être obtenus sous forme chargée. Ainsi, ces feuillets de graphène se repoussent et ne peuvent s'agréger. Ils sont donc stables en solution, selon le procédé de l'invention. Il convient également de noter que le graphène, à l'instar des nanotubes de carbone, possède des propriétés extraordinaires (en termes de conductivités thermique et électrique, ainsi que de propriétés mécaniques). D'un point de vue électrique, l'électricité circule très rapidement dans du graphène. Donc outre le gain en termes de place, cela pourrait aussi induire un gain en termes de réactivité des transistors. Ainsi, si l'on couple les transistors au graphène aux interconnexions en nanotubes de carbone, le domaine de l'informatique en tirera des bénéfices remarquables. La disponibilité du graphite à très faible coût comme précurseur du graphène promet des matériaux composites performants à bien meilleur marché que ceux utilisant les nanotubes de carbone aujourd'hui. D'autre part, dans un deuxième aspect, la réoxydation des plans de graphène obtenus par le procédé de l'invention conduit à des nanotubes de carbone multifeuillets de type nanoscrolls (enroulés en spirale). Du point de vue des nanotubes multiparois nanoscrolls, il existe aujourd'hui un gros effort de synthèse (Arkema, Bayer, Thomas Swan Inc., Nanocyl, etc....). Les solutions de graphène décrites dans la présente demande offriraient une alternative de qualité (sans impuretés) et à faible coût, permettant l'essor d'applications en gros volumes concernant les nanotubes de carbone multiparois. Du côté de l'a synthèse des nanotubes multiparois nanoscrolls, il y a clairement un grand intérêt industriel à être capable de préparer des nanotubes à faible coût et sans impuretés, le graphite étant au départ très pur. La portée des applications envisageables de la présente invention serait l'ensemble des applications possibles avec les nanotubes de carbone multiparois. Ainsi, comme l'homme du métier pourra apprécier à la lecture de la présente, beaucoup d'applications des solutions de graphène, et/ou des monofeuillets de graphène, obtenus selon le procédé de l'invention auront trait à celles que l'on envisage aussi pour les nanotubes de carbone où le coût reste encore aujourd'hui très élevé. Par exemple, à l'instar des nanotubes de carbone, les solutions de graphène, et/ou des monofeuillets de graphène, obtenus selon le procédé de l'invention peuvent être utilisés dans les matériaux composites, les piles à hydrogène, les supercondensateurs, les capteurs, la catalyse, les NEMS ( nanoelectrochemical systems ) et les composants/systèmes électroniques de taille nanométrique. Pour ce qui est des capteurs et le traitement du signal en général, le graphène peut présenter un atout considérable à cause de ses propriétés électroniques uniques, comme en atteste l'article de Schedin et al., Detection of individual gas molecules adsorbed on graphene , publié le 29 juillet 2007 dans le journal Nature [ref 44]. Ainsi, l'utilisation dans des capteurs du graphène susceptible d'être obtenu par le présent procédé étend donc la portée d'application du présent procédé à des domaines aussi variés que le transport, le nucléaire ou la santé, où les capteurs sont fortement utilisés. Les matériaux nanostructuraux, tels que les nanotubes de carbone, ont d'importantes applications dans les matériaux de renfort. L'un des objectifs des matériaux composites est de développer des matériaux très résistants et très légers, qui peuvent remplacer l'acier (Dai, L.; Mau, A. W. H. "Controlled Synthesis Of Modification Of Carbon Nanotubes and C60: Carbon Nanostructures For Advanced Polymeric Composite Materials", Adv. Mater., 13, pp 899-913 (2001) [ref 38]). Le point faible de tout matériau composite est la matrice polymère elle-même. L'idée de base des matériaux composites est de consolider la matrice polymère, tout en maintenant ses propriétés de matériau ultraléger. L'imprégnation de la matrice polymère avec un nanomatériau permet de transférer la charge de la matrice au nanomatériau (Calvert, P. "A Recipe For Strength". Nature, 399, pp 210211 (1999) [ref 39]). Les technologies existantes utilisent des fibres de carbone macroscopiques où les cristallites de graphite sont orientées dans le sens des fibres, les fibres étant encastrée dans la matrice polymère (Lake, M. L.; Ting, J.-M. "Vapor Grown Carbon Fiber Composites", Carbon Mater. Adv. Technol. pp 139-167 (1999) [ref 40]). Une des limitations de cette technique est qu'à mesure que la résistance du matériau composite augmente, sa ductilité est sacrifiée du fait d'un manque de flexibilité. Du fait de la haute flexibilité des plans de graphène, l'utilisation de plans de graphènes susceptibles d'être obtenus par le procédé de l'invention dans des matériaux nanocomposites permettraient d'augmenter la résistance de ces matériaux composites sans sacrifier, ou du moins en affectant de façon moindre, leur flexibilité. Des composites à base de graphite ont fait l'objet d'études. II s'agit de composites obtenus par dispersion de graphite oxydé puis re-réduit dans des polymères. (Stankovitch et al., Graphene based composite materials , Nature, 442, 282-286 (2006) [ref 31]). Les auteurs ont obtenu des composites avec déjà de très bonnes performances en conductivité électrique et thermique. Cependant, les plans de graphène obtenus/utilisés par Stankovich et coll. sont très abîmés par le processus d'oxydation. En revanche, le procédé de l'invention, consistant simplement à rajouter des électrons sur les plans de graphène, respecte et conserve l'intégrité structurale des plans de graphène tels qu'ils étaient dans le graphite. De plus, le graphite étant disponible en grande quantité, pur et à bas coût, le procédé décrit dans la présente demande permet d'envisager, à bas coût, des composites par mélange de ces solutions de graphène avec des polymères.Comme évoqué précédemment, ces composites ont un fort potentiel comme renfort mécanique du fait des propriétés mécaniques extraordinaires du plan de graphène (le module deYoung des nanotubes de carbone n'est autre que celui du graphène). On peut également penser notamment à des composites auto diagnostisants où le renfort (= le graphène) servirait aussi de sonde de température, pression, effort, environnement chimique, etc.... Ces composites pourraient ainsi être d'une grande utilité dans des domaines sensibles tels que l'aéronautique ou le spatial. D'autres avantages pourront encore apparaître à l'homme du métier à la lecture des exemples ci-dessous, illustrés par les figures annexées, donnés à titre illustratif. Brève description des figures - La Figure 1 illustre de manière schématique un mode de réalisation de l'invention. Dans l'exemple illustré, le graphite est réduit par un composé du potassium (par exernple un sel de naphtalène de potassium) en présence de THF pour conduire à un composé d'intercalation du graphite. Ce dernier est isolé, par exemple par filtration, et est dissout dans un solvant polaire aprotique comme la NMP pour former une solution de graphène réduit. - La Figure 2 représente deux voies d'applications possibles parmi d'autre des solutions de graphène réduit de la présente demande : (i) le dépôt de plans de graphène sur un substrat, et (ii) l'incorporation desdits plans de graphène dans un polymère ou un mélange de polymères pour la préparation de matériaux composites. - La Figure 3 représente une image de microscopie à effet tunnel (basse résolution) du dépôt obtenu par séchage de la solution de K(THF)yCX dans le NMP. Le substrat est du graphite HOPG (highly oriented pyrolytic graphite) ; la solution de NMP a été dilué 2 fois avec de l'acétone. La hauteur de la grande plaquette par rapport au substrat est de 0.35 nanomètres. EXEMPLES Sauf indication contraire, toutes les expérimentations sont effectuées sous atmosphère inerte, par exemple sous argon ou azote. En particulier, les manipulations sont effectuées en boîte à gants sous atmosphère d'argon sec (teneur en 02 Exemple 1 : Préparation d'une solution d'un sel de potassium de 5 graphène à partir de graphite expansé Préparation d'un sel de potassium de naphtalène (Naph" K+) 39 mg de potassium en petits morceaux de surface brillante (épluchés au scalpel juste avant utilisation) et 133 mg de naphtalène (- 1 mmol), soit dans un ratio molaire d'environ 1:1, sont placés dans environ 100 cc de THF 10 distillé sous agitation mécanique. La solution est chauffée au reflux jusqu'à ce qu'elle prenne une couleur verte, puis vert sombre, et enfin noire après quelques minutes de reflux. Afin de s'assurer que la réaction est complète, la solution est maintenue sous reflux pendant 24 heures. La solution de Naph- K+ est refroidie à température ambiante, et est 15 filtrée pour retirer les éventuelles traces de potassium solide de la solution. Préparation d'un composé ternaire K(THF)yC On fait réagir 55.833 gr de la solution de Naph" K+ obtenue ci-dessus (contenant 0.529 mmol de K) avec 50.8 mg (4.233 mmol) de graphite 20 expansé (dans un ratio molaire de 8/1). La réaction est maintenue à température ambiante sous agitation mécanique pendant une nuit, après quoi le mélange est filtré in vacuo pour récupérer le matériau carboné. Celui-ci est ensuite rincé avec du THF purifié et est séché complètement. Le THF est purifié sur colonnes, dans la boîte à gants (équivalent à du solvant distillé). 25 Préparation d'une solution de qraphène réduit dans de la NMP 5,7 mg du composé ternaire obtenu ci-dessus est dissous dans 2 gr de NMP désoxygéné. La dissolution du composé ternaire dans le solvant est effectuée à température ambiante sous agitation mécanique. Après plusieurs heures, la solution prend déjà une couleur rouge. Cependant, on laisse la 30 réaction de dissolution se faire pendant 24 heures avant de centrifuger la solution pour séparer la fraction insoluble (conditions de centrifugation: 2800 g, 60 minutes). Après décantation, on obtient une solution homogène de graphite réduit, c'est-à-dire ne comprenant pas d'agrégats visibles à l'ceil. La solution cle graphène réduit dans la NMP est clairement rouge, puis elle devient jaune au contact de l'air. Exemple 2 : Préparation d'une solution d'un sel de potassium de graphène à partir de HOPG (Highly oriented pyrolytic graphite) Des conditions et protocoles similaires à ceux de l'Exemple 1 sont utilisés, à la différence que le graphite de départ est du HOPG (Highly oriented pyrolytic graphite). Exemple 3 : Préparation d'une solution d'un sel de potassium de graphène à partir de graphite micrométrique obtenu par usure mécanique Des conditions et protocoles similaires à ceux de l'Exemple 1 sont utilisés, à la différence que le graphite de départ est du graphite de granulométrie voisine du micron, obtenu par usure mécanique. À la lecture de la présente demande et des exemples illustratifs ci-2 0 dessus, l'homme du métier constatera que le présent procédé est général et qu'il est applicable avec virtuellement tous les graphites. Listes des références [1] Schaffer, M. S. P., Windle, A. H., "Fabrication and Characterization of Carbon Nanotube/poly (vinyl alcohol) Composites", Adv. Mater., 11, pp 937-941 (1999) [2] Ye, Y., Ahn, C. C., Witham, C., Fultz, B., Liu, J., Rinzler, A. G., Colbert, D., Smith, K. A., Smalley, R. E., "Hydrogen Absorption And Cohesive Energy Of Single-Walled Carbon Nanotubes", App. Phys. Lett., 74, pp 307-2309 (1999) [3] Liu, C., Fan, Y. Y., Liu, M., Cong, H. T., Cheng, H. M., Dresselhaus, M. S., "Hydrogen Storage ln Single-Walled Carbon Nanotubes At Room Temperature", Science, 286, pp 1127-1129 (1999) [4] Kong, J., Chapline, M. G., Dai, H., "Functionalized Carbon Nanotubes For Molecular Hydrogen Sensors", Adv. Mater. 13, 1384-1386 (2001) [5] Aldissi, M.; Schmitz, B.; Lazaro, E.; Bhamidipati, M.; Dixon, B., "Conducting Polymers lnUltracapacitor Applications", 56.sup.th Annu. Tech. Conf.--Soc. Plast. Eng., (Vol. 2), pp 1197-1201 (1998) [6] An, K. H.; Kim, W. S.; Park, Y. S.; Moon, J.-M.; Bae, D. J.; Lim, S. C.; Lee, Y. S.; Lee, Y. H. "Electrochemical Properties Of High-Power Supercapacitors Using Single-Walled Carbon Nanotube Electrodes", Adv. Funct. Mater. 11, pp 387-392 (2001) [7] Yu, R., Chen, L., Liu, Q., Lin, J., Tan, K. -L., Ng, S. C., Chan, H. S. O., Xu, G.-Q.,Hor, T. S. A. "Platinum Deposition On Carbon Nanotubes Via Chemical Modification", Chem. Mater. 10, pp 718-722 (1998) [8] Planeix, J. M.; Coustel, N.; Coq, B.; Brotons, V.; Kumbhar, P. S.; Dutartre, R.; Geneste, P.; Bernier, P.; Ajayan, P. M., "Application Of Carbon Nanotubes As Supports_in Heterogeneous Catalysis", J. Am. Chem. Soc. 116, pp 7935-7936 (1994) [9] Tans, S. J., Verschueren, A. R. M., Dekker, C., "Room-Temperature Transistor Based On A Single Carbon Nanotube", Nature 393, pp 49-52 (1998) [10] Bachtold, A.; Hadley, P.; Nakanishi, T.; Dekker, C., "Logic Circuits With Carbon Nanotube Transistors". Science 294 pp 1317-1320 (2001) [11] Ijima, S. "Helical Microtubules of Graphitic Carbon." Nature, 354, 56-58 (1991) [12] Ebbeson, T. W., Ajayan, P. M. "Large Scale Synthesis Of Carbon Nanotubes", Nature 358, pp 220-222 (1992) [13] Saito et al., Chem. Phys. Lett., 1995, 236:419-426 [14] Thess, A.; Lee, R.; Nikolaev, P.; Dai, H.; Petit, P.; Robert, J.; Xu, C.; Lee, Y. H.; Kim, S. G.; Rinzler, A. G.; Colbert, D. T.; Scuseria, G. E.; Tomanek, D.; Fischer, J. E.;_Smalley, R. E., "Crystalline Ropes Of Metallic Carbon Nanotubes". Science 273, pp 483-487 (1996) [15] Muradov et al., Int. J. Hydrogen Energy, 1993, 18:211-215 [16] Ishihara et al., Chem. Lett., 1995, 2:93-94 [17] Oger, G., "French Firm Hopes To Get PR Bounce Out Of Nanotubes ln Tennis Rackets", Small Times, Nov. 7, 2001, http://www.smalltimes.com/articles/article displav.cfm?ARTICLE ID=2676 37&p=109) [18] Novoselov et al., Electric field effect in atomically thin carbon films , Science, 306, 666-669 (2004) [19] Novoselov et al., Two-dimensional gas of massless Dirac fermions in graphene , Nature, 438, 197 - 200 (2005) [20] Synthesis ,of graphite intercalation compounds , A. Hérold in Chemical physics of intercalation, A.P. Legrand et S. Flandrois Eds, NATO ASI Series, series B, Vol. 172, pp. 3-45 (1987) [21] C. Stein, J. Poulenard, L. Bonnetain, J. Golé, C.R. Acad. Sci. Paris 260, 4503 (1965) [22] Novoselov et al., Electric field effect in atomically thin carbon films , Science 306, 666 (2004) [23] Chakraborty et al., Functionalization of potassium graphite , Angew. Chem. Int. Ed., 46, 4486-4488 (2007) [24] Niyogi, S.; Bekyarova, E.; Itkis, M. E.; McWilliams, J. L.; Hamon, M. A.; Haddon, R. C., "Solution Properties of Graphite and Graphene", J. Am. Chem. Soc., 128, 7720-7721 (2006) [25] McAllister, M. J.; Li, J.-L.; Adamson, D. H.; Schniepp, H. C.; Abdala, A. A.; Liu, J.; Herrera-Alonso, M.; Milius, D. L.; Car, R.; Prud'homme, R. K.; Aksay, I. A., "Single Sheet Functionalized Graphene by Oxidation and Thermal Expansion of Graphite", Chem. Mater., 2007; ASAP Article [26] Matyjaszewski, K. ; Eds. ; Advances in Controlled/Living Radical Polymerization, (American Chemical Society 2003) [27] Hsieh, H. L. ; Quirk, R. P. ; Eds. ; Anionic Polymerization Principles and Practical Applications, (Marcel Dekker 1996) [28] Matyjaszewski, K.; Davies, T. P; Eds.; Handbook of Radical Polymerization, (Wiley-Interscience 2002) [29] Fontaine, L. ; Initiation à la Chimie et à la Physico-Chimie Macromoléculaires (Groupe Français d'Etudes et d'Applications des Polymères volume 12 (Chapitre 3)) [30] Matyjaszewski, K. ; Eds. ; Cationic Polymerizations Mechanisms, Synthesis, and Applications, (Marcel Dekker 1996) [31] Stankovitch et al., Graphene based composite materials , Nature, 442, 282-286 (2006) [32] Pénicaud et al., Spontaneous dissolution of a single-wall carbon nanotube sait , J. Am. Chem. Soc., 127, 8-9, (2005) [33] WO 2005/073127 [34] FR 2 873 381 [35] Bernai, J. D. , Proc. Roy. Soc., A, 106, 749, (1924) [36] Freise, E.J. Structure of graphite , Nature (London) 193, 671-672, (1962) [ 37] Viculis et al., A chemical route to carbon nanoscrolls , Science, 299, 1361 (2003) [38] Dai, L.; Mau, A. W. H. "Controlled Synthesis Of Modification Of Carbon Nanotubes and C60: Carbon Nanostructures For Advanced Polymeric Composite Materials", Adv. Mater., 13, pp 899-913 (2001) [39] Calvert, P. "A Recipe For Strength". Nature, 399, pp 210-211 (1999) [40] Lake, M. L.; Ting, J.-M. "Vapor Grown Carbon Fiber Composites", Carbon Mater. Adv. Technol. pp 139-167 (1999) [41] F. Béguin et R. Setton New ternary lamellar compounds of graphite, Carbon 13, 293-)295 (1975) [42] FR 04/05120 [43] WO 2006/136715 [44] Schedin et ai., Detection of individual gas molecules adsorbed on graphene , publié le 29 juillet 2007 dans le journal Nature REVENDICATIONS 1. Procédé de solubilisation du graphite caractérisé en ce qu'il comprend les étapes suivantes réalisées sous atmosphère inerte : a) Réduction du graphite par un métal alcalin pour conduire à un composé d'intercalation du graphite ; et b) Exposition dudit composé d'intercalation du graphite à un solvant polaire aprotique pour conduire à une solution de graphène réduit. 2. Procédé selon la revendication 1, dans lequel le composé d'intercalation du graphite se présente sous la forme d'un composé ternaire de structure M(Solv)yCx dans laquelle M est un ion métallique alcalin, Solv est une molécule de solvant aprotique, x représente un nombre entier compris entre 6 et 200, et y représente un nombre entier compris entre 0 et 4. 3. Procédé selon la revendication 2, dans lequel le solvant aprotique est un solvant aromatique ou nucléophile. 4. Procédé selon la revendication 3, dans lequel le solvant aromatique est le benzène ou le toluène. 5. Procédé selon la revendication 3, dans lequel le solvant nucléophile est le THF. 6. Procédé selon l'une quelconque des revendications 1 à 3, dans lequel l'étape de réduction a) se fait en présence d'un solvant nucléophile. 7. Procédé selon la revendication 6, dans lequel le solvant nucléophile est un solvant aprotique dont la structure contient au moins un atome d'oxygène. 8. Procédé selon la revendication 7, dans lequel le solvant aprotique est le THF. 9. Procédé selon la revendication 1 ou 2, dans lequel le métal alcalin est le potassium, le solvant est le THF et le composé d'intercalation du graphite est un composé ternaire de structure K(THF) yCx dans laquelle x représente un nombre entier compris entre 6 et 200, et y représente un nombre entier compris entre 0 et 4. 10. Procédé selon la revendication 1, dans lequel l'étape de réduction a) est choisie dans le groupe comprenant la réduction par un métal alcalin en phase vapeur suivie d'une exposition à un solvant aprotique dont la structure contient au moins un atome d'oxygène, la réduction électrochimique et la réduction par un sel polyaryl alcalin dans un solvant aprotique. 11. Procédé selon l'une quelconque des revendications 1 à 8, dans lequel l'étape de réduction a) comprend l'addition au graphite, sous atmosphère inerte, d'un sel polyaryl alcalin de formule A+B-, dans laquelle : A+ représente un cation d'un ion alcalin, et E représente un anion d'un composé polyaromatique. 12. Procédé selon la revendication 11, dans lequel le composé polyaromatique est choisi dans le groupe comprenant le naphtalène, la benzophénone, la fluorénone, la benzoquinone et l'anthraquinone. 13. Procédé selon l'une quelconque des revendications 1 à 8, dans lequel le solvant polaire aprotique utilisé dans l'étape de mélange b) a une constante diélectrique de 25 à 200. 14. Procédé selon la revendication 13, dans lequel le solvant polaire aprotique est la N-méthylpyrrolidone. 15. Procédé selon l'une quelconque des revendications 1 à 14, dans lequel l'étape de mélange b) est effectuée à une température de -22 à 202 C. 16. Procédé selon la revendication 15, dans lequel l'étape de mélange b) est effectuée à une température de 20 à 25 C. 17. Procédé selon l'une quelconque des revendications 1 à 16, dans lequel l'étape de mélange b) se fait sous agitation mécanique, magnétique ou par sonication, ou sans agitation. 18. Procédé selon l'une quelconque des revendications 1 à 17, comprenant en outre! une étape de centrifugation. 19. Solution de graphène réduit susceptible d'être obtenu par un procédé selon l'une quelconque des revendications 1 à 18. 20. Procédé selon l'une quelconque des revendications 1 à 18, comprenant en outre une étape d'évaporation du solvant polaire aprotique. 21. Graphène susceptible d'être obtenu par un procédé selon la revendication 20. 22. Utilisation de graphène selon la revendication 21, pour la préparation de matériaux composites. 23. Utilisation selon la revendication 22, dans laquelle le matériau 15 composite est obtenu par un procédé comprenant une étape de mélange d'une solution de graphène et d'une solution de polymère ou d'un mélange de polymères. 24. Utilisation selon la revendication 22, dans laquelle le matériau composite est obtenu par un procédé comprenant une étape de polymérisation 20 in situ d'un monomère ou mélange de monomères dans une solution de graphène. 25. Utilisation selon la revendication 22, dans laquelle le matériau composite est obtenu par un procédé comprenant une étape de polymérisation-greffage d'un monomère sur un ou plusieurs plans de 25 graphène. REF. BREDEMA : 101738/FR FR 07 05803/10/2007 34 26. Utilisation selon l'une quelconque des revendications 22 à 25, dans laquelle le graphène est fonctionnalisé par une ou plusieurs greffes de groupements fonctionnels. 27. Utilisation de graphène selon la revendication 21, pour la préparation de composants électroniques ou microélectroniques. 28. Utilisation selon la revendication 27, dans laquelle le composant électronique ou microélectronique est un condensateur ou un transistor. 29. Utilisation d'une solution de graphène réduit selon la revendication 19, pour le dépôt de graphène sur un substrat. 30. Utilisation selon la revendication 29, dans laquelle le dépôt est effectué par simple dépôt, dépôt par application, dépôt par trempage ou dépôt à la tournette de la solution de graphène réduit.